Brevet FR2022950A1 — publié le 19700807

La présente invention concerne les réservoirs ou bacs intérieurs de réfriOrérateurs, meubles frigorifiques et autres installations frigorifiques à basse température qui sont faits de plusieurs él-ments en tôle, en particulier assemblés au moyen de soudage par points. La présente invention se propose d'utiliser un procédé ration nel pour le laquage de la paroi intérieure du bac fait de plusieurs éléments en toue; en particulier, les jointures ou interstices du bac doivent être munis d tune matière d'étanchéification anti-corrosive pour réaliser une protection contre la corrosion. On a déjà essayé de réaliser l'étanchéité des jointures au moyen de pites de paraffine, de bitumes, ou de pite à base de chlorure de polyvinyle. L'utilisation de telles matières lutantes présente des inconvénients car leur adhérence sur la tôle à protéger, de même que l'adhérence d'une laque sur ces matières ne sont pas satisfaisantes. De plus, il faut que ces matières lutantes soient mises en place et solidifiées sous l'action de la chaleur au cours d'une phase de travail particulière.On doit exiger en outre des matières lutantes qu'elles s'opposent de façon suffisante à la diffusion de la vapeur d'eau pour que la vapeur d'eau ne puisse se condenser sur le bac dans la matière cellulaire isolante jouant le r81e de couche isolante thermique et de revêtement extérieur. I1 doit être exigé de plus de la matière lutante destinée à obturer les jointures que, lors de l'application de la matière cellulaire isolante sous l'action de la pression sur la paroi extérieure du bac, la matière cellulaire, en particulier la mousse de polyuréthane, ne pénètre pas par les jointures dans l'intérieur du bac laqué. tes exigences ci-dessus sont remplies par les matières lutantes utilisées suivant l'invention, et en outre, il est possible, avec le procédé suivant l'invention, de durcir par une seule opération de travail les deux constituants sous l'action de la chaleur, après l'introduction des masses lutantes dans les jointures et après l'opération de laquage, de telle façon qu'il n'y a aucun tassement ni formation de bulles sous l'effet de solvants dans la matière lutante ni sur le revêtement laqué. En utilisant une matière lutante piteuse à la base d'un mélange de résine époxy - durcisseur en combinaison avec une laque durcis sable, en particulier à base d'acrylate, il est possible de réaliser des enductions excellentes et non collantes pour la paroi intérieure du bac et, grâce à la compatibilité entre les deux constituants, on obtient. une protection anti-corrosive suffisante et une bonne étanchéité contre la diffusion de l'humidité. a matière lutante suivant l'invention à base de résine époxy offre une résistance à la pression suffisante, de sorte que, lorsqu'on met en place une matière cellulaire sur la paroi extérieure du bac sous 1' action de la pression, cette matière cellulaire ne passe pas à travers les jointures et la matière lutante n'est pas décollée. Bn ce qui concerne la matière lutante, on a obtenu des résultats particulièrement satisfaisants avec des mélanges thermo-durcissables à base de -résine époxy à vie en pot de longue durée (durée de stabilité en stock), et avec temps de durcissement court sous l'action de la chaleur. Par rapport aux matières lutantes durcissant à froid, les matières suivant l'invention offrent l'avantage particulier de pouvoir être travaillées sans difficulté du point de vue physiologique et de permettre un façonnage de plus longue durée pour un temps de durcissement court. En outre, la plupart du temps, il n'y a pas compatibilité entre les matières lutantes durcissant à froid et les laques pour enduits thermo-durcissables.La plupart du temps, le solvant de la laque enduite diffuse à l'intérieur de la matière lutante durcissant à froid, de sorte que l'on est obligé de s'attendre après coup à ce que le revêtement laqué devienne collant et contienne des bulles après la cuisson. les résultats les plus avantageux ont été obtenus avec une matiers lutante à base de résine époxy à laquelle on ajoute comme durcisseur des complexes aminés BF3. Un mélange de résine époxy - durcisseur flexibilisé ayant la composition ci-apres, a donné de bons résultats comme matiere lut an- te présentant une solidité d'adhérence remarquable dans les jointures et, a l'état durci, ne subissant aucune déformation plastique sous l'effet de chaleur alterné - 50 parties de résine époxy à base de bisphénol avec poids équivalent d'époxyde d'environ 190; - 50 parties de glycid-yléthers aliphatiques comme plastifiant incorporable; - 70 parties de charges de remplissage; - 4 parties d'agents thixotropiques; - 5 parties de 2,4-aiméthylaniline BB3. Tomme durcisseur, on peut également utiliser d'autres produits d'addition BF3 d'amines primaires,secondaires ou tertiaires qui permettent d'obtenir un temps de durcissement suffisamment court dans la zone de températures recherchée. Entrent en ligne de comte, en particulier des produits d'addition B de dérivés de l'aniline. Mais on peut également utiliser des combinaisons aminées aliphatiques, cycloaliphatiques et hétérocycliques. Comme charges, on peut recourir à des produits connus tels que le talc, Si02 et autres analogues. Comme agents thixotropiques, on aura recours aux bentonites ou aux additifs à base d'acide silicique. Pour obtenir la matière lutante payeuse, on incorpore les charges dans les constituants résineux au moyen d'une pétrisseuse, puis on mélange de façon homogène le durcisseur. La matière lutante peut etre introduite dans les jointures au moyen de dispositifs injecteurs appropriés. REVENDICATIONS 1 - Procédé rour étanchéifier les jointures et nour laquer la paroi intérieure d'un bac pour réfrigérateur fait d'éléments en tôle caractérisé en ce que les jointures sont remplies au moyen d'une matiere lutante piteuse à base d'un mélange résine époxy - durcisseur, nuis la paroi intérieure du bac est recouverte a'une laque thermo-durcissable, la matière lutante et la laque d'enduction étant enfin durcis ensemble. 2 - Procédé suivant la revendication 1, caractérisé en ce qu' on utilise comme matière lutante un mélange résine - durcisseur thermo-durcissable à longue durée de stabilité en stock et à court temps de durcissement. 3 - Procédé suivant l'une des revendications 1 et 2, caractérisé en ce qu'on utilise comme matière lutante une résine époxy flexibilisée en mélange avec des durcisseurs à base de produits d'addition aminés BR. 4 - Procédé suivant la revendication 3, caractérisé en ce qu'on utilise comme durcisseur la 2,4-diméthylamine BF3. 5 - Procédé suivant l'une des revendications 1 à 4, caractérisé en ce qu'on utilise une laque thermo-durcissable à base d'acrylate.